【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５ｄＬ／ｇ〜０．７０ｄＬ／ｇ未満であり；且つ前記ポリエステルが１１０〜２００℃のＴｇを有するポリエステル組成物。
【請求項２】
前記ポリエステルのインヘレント粘度が０．３５ｄＬ／ｇ〜０．７０ｄＬ／ｇ未満、０．４０〜０．７０ｄＬ／ｇ、０．５０〜０．７０ｄＬ／ｇ、０．５０〜０．６８ｄＬ／ｇ、０．５０〜０．６７ｄＬ／ｇ、０．５５〜０．６８ｄＬ／ｇ、０．５８〜０．７０未満ｄＬ／ｇ又は０．６０〜０．７０ｄＬ／ｇ未満である請求項１に記載の組成物。
【請求項３】
前記ポリエステルが１１０〜２００℃、１１０〜１７０℃、１１０〜１６０℃、１１０〜１５０℃、１１０〜１４０℃、１１０〜１３０℃、１１０〜１２０℃、１１５〜２００℃、１１５〜１７０℃、１１５〜１６０℃、１１５〜１５０℃、１１５〜１４０℃、１１５〜１３０℃、１１５〜１２０℃、１２０〜１６０℃、１２０〜１５０℃、１３０〜１６０℃、１３０〜１５０℃、１３０〜１４５℃、１４０〜１５０℃、１３５〜１４５℃、１４８〜２００℃又は１２７〜２００℃のＴｇを有する請求項１に記載の組成物。
【請求項４】
前記ポリエステルのグリコール成分が
１〜８０モル％の２，２，４，４−テトラメチル−１，３−シクロブタンジオール残基及び２０〜９９モル％の１，４−シクロヘキサンジメタノール残基、
５０〜９９モル％の２，２，４，４−テトラメチル−１，３−シクロブタンジオール残基及び１モル％〜５０モル％未満の１，４−シクロヘキサンジメタノール残基、
４０〜８５モル％の２，２，４，４−テトラメチル−１，３−シクロブタンジオール残基及び１５〜６０モル％の１，４−シクロヘキサンジメタノール残基、
４０〜８０モル％の２，２，４，４−テトラメチル−１，３−シクロブタンジオール残基及び２０〜６０モル％の１，４−シクロヘキサンジメタノール残基、
４０〜６５モル％の２，２，４，４−テトラメチル−１，３−シクロブタンジオール残基及び３５〜５５モル％の１，４−シクロヘキサンジメタノール残基、
４０〜５５モル％の２，２，４，４−テトラメチル−１，３−シクロブタンジオール残基及び４５〜６０モル％の１，４−シクロヘキサンジメタノール残基、
４５〜５５モル％の２，２，４，４−テトラメチル−１，３−シクロブタンジオール残基及び４５〜５５モル％の１，４−シクロヘキサンジメタノール残基、
４６〜５５モル％の２，２，４，４−テトラメチル−１，３−シクロブタンジオール残基及び４５モル％〜５５モル％未満の１，４−シクロヘキサンジメタノール残基、
３０〜６０モル％の２，２，４，４−テトラメチル−１，３−シクロブタンジオール残基及び４０〜７０モル％の１，４−シクロヘキサンジメタノール残基、
３０〜５０モル％の２，２，４，４−テトラメチル−１，３−シクロブタンジオール残基及び５０〜７０モル％の１，４−シクロヘキサンジメタノール残基、
３０〜４５モル％の２，２，４，４−テトラメチル−１，３−シクロブタンジオール残基及び５５〜７０モル％の１，４−シクロヘキサンジメタノール残基、
３０〜４０モル％の２，２，４，４−テトラメチル−１，３−シクロブタンジオール残基及び６０〜７０モル％の１，４−シクロヘキサンジメタノール残基又は
３０〜３５モル％の２，２，４，４−テトラメチル−１，３−シクロブタンジオール残基及び６５〜７０モル％の１，４−シクロヘキサンジメタノール残基を含む請求項１に記載の組成物。
【請求項５】
前記ジカルボン酸成分が８０〜１００モル％のテレフタル酸残基又は９０〜１００モル％のテレフタル酸残基又は９５〜１００モル％のテレフタル酸残基を含む請求項１に記載の組成物。
【請求項６】
前記ポリエステルが１，３−プロパンジオール残基、１，４−ブタンジオール残基もしくはそれらの混合物又は０．０１〜１５モル％のエチレングリコール又は０．０１〜１０モル％のエチレングリコールを含む請求項１に記載のポリエステル組成物。
【請求項７】
前記２，２，４，４−テトラメチル−１，３−シクロブタンジオール残基が５０モル％より多いシス−２，２，４，４−テトラメチル−１，３−シクロブタンジオール残基と５０モル％未満のトランス−２，２，４，４−テトラメチル−１，３−シクロブタンジオール残基、５５モル％より多いシス−２，２，４，４−テトラメチル−１，３−シクロブタンジオール残基と４５モル％未満のトランス−２，２，４，４−テトラメチル−１，３−シクロブタンジオール残基、３０〜７０モル％のシス−２，２，４，４−テトラメチル−１，３−シクロブタンジオール残基と３０〜７０モル％のトランス−２，２，４，４−テトラメチル−１，３−シクロブタンジオール残基又は４０〜６０モル％のシス−２，２，４，４−テトラメチル−１，３−シクロブタンジオール残基と４０〜６０モル％のトランス−２，２，４，４−テトラメチル−１，３−シクロブタンジオール残基を含む混合物である請求項１に記載の組成物。
【請求項８】
前記ポリエステル組成物が、ナイロン；他のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド、例えばポリ（２，６−ジメチルフェニレンオキシド）；若しくはポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）；又はそれらの混合物の少なくとも１つから選ばれた少なくとも１種のポリマーを含む請求項１に記載の組成物。
【請求項９】
前記ポリエステル組成物が少なくとも１種のポリカーボネートを含む請求項１に記載の組成物。
【請求項１０】
前記ポリエステルがポリエステル用の少なくとも１種の分岐剤の残基を含む請求項１に記載の組成物。
【請求項１１】
前記ポリエステルが少なくとも１種の分岐剤の残基を、酸又はグリコール残基の総モル百分率に基づき、０．０１〜１０重量％の量で含む請求項１に記載の組成物。
【請求項１２】
前記ポリエステルの溶融粘度が、回転メルトレオメーターで２９０℃において１ラジアン／秒で測定した場合に、３０，０００ポアズ未満である請求項１に記載の組成物。
【請求項１３】
前記ポリエステルが１７０℃において、５分より長い半結晶化時間、１，０００分より長い半結晶化時間又は１０，０００分より長い半結晶化時間を有する請求項１に記載の組成物。
【請求項１４】
前記ポリエステル組成物が２３℃において１．２ｇ／ｍｌ未満の密度を有する請求項１に記載の組成物。
【請求項１５】
前記ポリエステル組成物が少なくとも１種の熱安定剤又はその反応生成物を含む請求項１に記載の組成物。
【請求項１６】
前記熱安定剤がリン酸、亜リン酸、ホスホン酸、ホスフィン酸、亜ホスホン酸の任意の一つのエステル又は塩を含む少なくとも一つのリン化合物を含む請求項１５に記載のポリエステル組成物。
【請求項１７】
前記リン化合物がアルキル基、分岐アルキル基、置換アルキル基、二官能価アルキル基、アルキルエーテル基、アリール基又は置換アリール基を含む請求項１６に記載のポリエステル組成物。
【請求項１８】
前記ポリエステル組成物がＣＩＥのＬ*、ａ*及びｂ*のカラー系で−１０〜１０未満のｂ*値及び５０〜９０のＬ*値を有する請求項１に記載のポリエステル組成物。
【請求項１９】
前記ポリエステルが、ＡＳＴＭ  Ｄ２５６に従って２３℃においてノッチ１０ｍｉｌで厚さ１／８インチのバーで測定した場合に、少なくとも３ｆｔ−ｌｂｓ／ｉｎのノッチ付きアイゾッド衝撃強度又は少なくとも１０ｆｔ−ｌｂｓ／ｉｎのノッチ付きアイゾッド衝撃強度を有する請求項１に記載の組成物。
【請求項２０】
前記ポリエステルが錫化合物又はその反応生成物を含む少なくとも１種の触媒の残基を含む請求項１又は１８のいずれか１項に記載の組成物。
【請求項２１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜２００℃のＴｇを有するポリエステル組成物。
【請求項２２】
（Ｉ）（ａ）ｉ）テレフタル酸、そのエステル又はそれらの混合物７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも1種の分岐剤の残基
を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有するポリエステル組成物。
【請求項２３】
前記ポリエステルのインヘレント粘度が０．４０〜１．２ｄＬ／ｇ、０．４０〜１．１ｄＬ／ｇ、０．４０〜１ｄＬ／ｇ、０．４０〜０．９ｄＬ／ｇ、０．４０〜０．８ｄＬ／ｇ、０．５０〜１．２ｄＬ／ｇ、０．５０〜１．１ｄＬ／ｇ、０．５０〜１ｄＬ／ｇ、０．５０〜０．９ｄＬ／ｇ、０．５０〜０．８ｄＬ／ｇ、０．６０〜０．７２ｄＬ／ｇ、０．７６超〜１．２ｄＬ／ｇ、０．３５〜０．７０ｄＬ／ｇ未満、０．４０〜０．７０ｄＬ／ｇ、０．５０〜０．７０ｄＬ／ｇ、０．５０〜０．６８ｄＬ／ｇ、０．５０〜０．６７ｄＬ／ｇ、０．５５〜０．６８ｄＬ／ｇ、０．５８〜０．７０ｄＬ／ｇ未満、０．５８〜０．７０ｄＬ／ｇ未満又は０．６０〜０．７０ｄＬ／ｇ未満である請求項１、２１又は２２に記載の組成物。
【請求項２４】
（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の熱安定剤又はその反応生成物
を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有するポリエステル組成物。
【請求項２５】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１４８℃超〜２００℃以下のＴｇを有するポリエステル組成物。
【請求項２６】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基５０モル％超〜９９モル％以下；及び
ｉｉ）１，４−シクロヘキサンジメタノール残基１モル％〜５０モル％未満
を含むグリコール成分
（ここでジカルボン酸成分の総モル％は１００モル％であり、グリコール成分の総モル％は１００モル％である）
を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有するポリエステル組成物。
【請求項２７】
前記ポリエステルが１２０〜１５０℃又は１３０〜１４５℃のＴｇを有する請求項２４に記載の組成物。
【請求項２８】
前記インヘレント粘度が０．６０〜０．７５ｄＬ／ｇ又は０．６０〜０．７２ｄＬ／ｇである請求項２４に記載の組成物。
【請求項２９】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．７６ｄＬ／ｇ超〜１．２ｄＬ／ｇであり；且つ前記ポリエステルが１１０〜２００℃のＴｇを有するポリエステル組成物。
【請求項３０】
（ｂ）ｉ）３０〜５０モル％の２，２，４，４−テトラメチル−１，３−シクロブタンジオール残基；及び
ｉｉ）５０〜７０モル％の１，４−シクロヘキサンジメタノール残基
を含むグリコール成分を含んでなる請求項１に記載のポリエステル組成物。
【請求項３１】
（ｂ）ｉ）３０〜４０モル％の２，２，４，４−テトラメチル−１，３−シクロブタンジオール残基；及び
ｉｉ）６０〜７０モル％の１，４−シクロヘキサンジメタノール残基
を含むグリコール成分を含んでなる請求項１に記載のポリエステル組成物。
【請求項３２】
（ｂ）ｉ）３０〜４５モル％の２，２，４，４−テトラメチル−１，３−シクロブタンジオール残基；及び
ｉｉ）５５〜７０モル％の１，４−シクロヘキサンジメタノール残基
を含むグリコール成分を含んでなる請求項１に記載のポリエステル組成物。
【請求項３３】
（ｂ）ｉ）３０〜３５モル％の２，２，４，４−テトラメチル−１，３−シクロブタンジオール残基；及び
ｉｉ）６５〜７０モル％の１，４−シクロヘキサンジメタノール残基
を含むグリコール成分を含んでなる請求項１に記載のポリエステル組成物。
【請求項３４】
前記ポリエステルが非晶質である請求項１に記載のポリエステル組成物。
【請求項３５】
請求項１に記載のポリエステル組成物を含んでなる製造品。
【請求項３６】
請求項１に記載のポリエステル組成物を含む繊維、フィルム、成型品、容器又はシート。
【請求項３７】
請求項１に記載のポリエステル組成物を含んでなるフィルム又はシート。
【請求項３８】
請求項１に記載のポリエステル組成物を含んでなる液晶ディスプレイフィルム。
【請求項３９】
拡散シート、補償フィルム又は保護フィルムを含む請求項３８に記載の液晶ディスプレイフィルム。
【請求項４０】
前記製造品が押出ブロー成形、押出延伸ブロー成形、射出成形又は射出延伸ブロー成形によって形成される請求項３５に記載の製造品。
【請求項４１】
前記フィルム又はシートが押出又はカレンダリングによって製造される請求項３７に記載のフィルム又はシート。
【請求項４２】
請求項１に記載のポリエステル組成物を含む射出成形品。
【請求項４３】
医療機器、医療包装、ヘルスケア用品、商業的フードサービス品、哺乳瓶、フードプロセッサー、ブレンダー及びミキサーボウル、調理用具、ウォーターボトル、クリスパートレイ、洗濯機の表面、電気掃除機、眼科用レンズ及びフレームの少なくとも一つを含む請求項３５に記載の製造品。
【請求項４４】
透析装置を含む請求項４３に記載の医療機器。
【請求項４５】
フードパン、タンブラー及び貯蔵ボックスの少なくとも一つを含む請求項４３に記載の商業的フードサービス品。
【請求項４６】
請求項１、２、３、４、５、７、８、１６、２７、２８、２９又は３０のいずれか１項
に記載のポリエステル組成物を含んでなる哺乳瓶。
【請求項４７】
（ａ）請求項１に記載の少なくとも１種のポリエステル５〜９５重量％；及び
（ｂ）少なくとも１種のポリマー成分５〜９５重量％
を含んでなるブレンド。
【請求項４８】
前記の少なくとも１種のポリマー成分がナイロン；請求項１に記載のポリエステル以外のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド、例えばポリ（２，６−ジメチルフェニレンオキシド）；若しくはポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）の少なくとも１種から選ばれる請求項４７に記載のブレンド。
【手続補正２】
【補正対象書類名】明細書
【補正対象項目名】０２７７
【補正方法】変更
【補正の内容】
【０２７７】
本発明を、その実施態様に関して詳述したが、当然のことながら、本発明の精神及び範囲内で変動及び変更が可能である。
態様１．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５ｄＬ／ｇ〜０．７０ｄＬ／ｇ未満であり；且つ前記ポリエステルが１１０〜２００℃のＴｇを有するポリエステル組成物。
態様２．前記ポリエステルのインヘレント粘度が０．３５ｄＬ／ｇ〜０．７０ｄＬ／ｇ未満である態様１に記載の組成物。
態様３．前記ポリエステルのインヘレント粘度が０．４０〜０．７０ｄＬ／ｇである態様１に記載の組成物。
態様４．前記ポリエステルのインヘレント粘度が０．５０〜０．７０ｄＬ／ｇである態様１に記載の組成物。
態様５．前記ポリエステルのインヘレント粘度が０．５０〜０．７５ｄＬ／ｇである態様１に記載の組成物。
態様６．前記ポリエステルのインヘレント粘度が０．５８ｄＬ／ｇ〜０．７０ｄＬ／ｇ未満である態様１に記載の組成物。
態様７．前記ポリエステルのインヘレント粘度が０．６０ｄＬ／ｇ〜０．７０ｄＬ／ｇ未満である態様１に記載の組成物。
態様８．前記ポリエステルが１１０〜２００℃のＴｇを有する態様１に記載の組成物。
態様９．前記ポリエステルが１１０〜１７０℃のＴｇを有する態様１に記載の組成物。
態様１０．前記ポリエステルが１１０〜１６０℃のＴｇを有する態様１に記載の組成物。
態様１１．前記ポリエステルが１１０〜１５０℃のＴｇを有する態様１に記載の組成物。
態様１２．前記ポリエステルが１２０〜１６０℃のＴｇを有する態様１に記載の組成物。
態様１３．前記ポリエステルが１２０〜１５０℃のＴｇを有する態様１に記載の組成物。
態様１４．前記ポリエステルが１３０〜１６０℃のＴｇを有する態様１に記載の組成物。
態様１５．前記ポリエステルが１３０〜１５０℃のＴｇを有する態様１に記載の組成物。
態様１６．前記ポリエステルが１３０〜１４５℃のＴｇを有する態様１に記載の組成物。
態様１７．前記ポリエステルが１４０〜１５０℃のＴｇを有する態様１に記載の組成物。
態様１８．前記ポリエステルが１３５〜１４５℃のＴｇを有する態様１に記載の組成物。
態様１９．前記ポリエステルが１４８〜２００℃のＴｇを有する態様１に記載の組成物。
態様２０．前記ポリエステルが１２７〜２００℃のＴｇを有する態様１に記載の組成物。
態様２１．前記ポリエステルのグリコール成分が１〜８０モル％の２，２，４，４−テトラメチル−１，３−シクロブタンジオール残基及び２０〜９９モル％の１，４−シクロヘキサンジメタノール残基を含む態様１に記載の組成物。
態様２２．前記ポリエステルのグリコール成分が５０〜９９モル％の２，２，４，４−テトラメチル−１，３−シクロブタンジオール残基及び１モル％〜５０モル％未満の１，４−シクロヘキサンジメタノール残基を含む態様１に記載の組成物。
態様２３．前記ポリエステルのグリコール成分が４０〜８５モル％の２，２，４，４−テトラメチル−１，３−シクロブタンジオール残基及び１５〜６０モル％の１，４−シクロヘキサンジメタノール残基を含む態様１に記載の組成物。
態様２４．前記ポリエステルのグリコール成分が４０〜８０モル％の２，２，４，４−テトラメチル−１，３−シクロブタンジオール残基及び２０〜６０モル％の１，４−シクロヘキサンジメタノール残基を含む態様１に記載の組成物。
態様２５．前記ポリエステルのグリコール成分が４０〜６５モル％の２，２，４，４−テトラメチル−１，３−シクロブタンジオール残基及び３５〜５５モル％の１，４−シクロヘキサンジメタノール残基を含む態様１に記載の組成物。
態様２６．前記ポリエステルのグリコール成分が４０〜５５モル％の２，２，４，４−テトラメチル−１，３−シクロブタンジオール残基及び４５〜６０モル％の１，４−シクロヘキサンジメタノール残基を含む態様１に記載の組成物。
態様２７．前記ポリエステルのグリコール成分が４５〜５５モル％の２，２，４，４−テトラメチル−１，３−シクロブタンジオール残基及び４５〜５５モル％の１，４−シクロヘキサンジメタノール残基を含む態様１に記載の組成物。
態様２８．前記ポリエステルのグリコール成分が４６〜５５モル％の２，２，４，４−テトラメチル−１，３−シクロブタンジオール残基及び４５モル％〜５５モル％未満の１，４−シクロヘキサンジメタノール残基を含む態様１に記載の組成物。
態様２９．前記ジカルボン酸成分が８０〜１００モル％のテレフタル酸残基を含む態様１に記載の組成物。
態様３０．前記ジカルボン酸成分が９０〜１００モル％のテレフタル酸残基を含む態様１に記載の組成物。
態様３１．前記ジカルボン酸成分が９５〜１００モル％のテレフタル酸残基を含む態様１に記載の組成物。
態様３２．前記ポリエステルが１，３−プロパンジオール残基、１，４−ブタンジオール残基又はそれらの混合物を含む態様１に記載の組成物。
態様３３．前記ポリエステルが０．０１〜１５モル％のエチレングリコールを含む態様１に記載のポリエステル組成物。
態様３４．前記ポリエステルが０．０１〜１０モル％のエチレングリコールを含む態様１に記載のポリエステル組成物。
態様３５．前記２，２，４，４−テトラメチル−１，３−シクロブタンジオール残基が５０モル％より多いシス−２，２，４，４−テトラメチル−１，３−シクロブタンジオール残基と５０モル％未満のトランス−２，２，４，４−テトラメチル−１，３−シクロブタンジオール残基を含む混合物である態様１に記載の組成物。
態様３６．前記２，２，４，４−テトラメチル−１，３−シクロブタンジオール残基が５５モル％より多いシス−２，２，４，４−テトラメチル−１，３−シクロブタンジオール残基と４５モル％未満のトランス−２，２，４，４−テトラメチル−１，３−シクロブタンジオール残基を含む混合物である態様１に記載の組成物。
態様３７．前記２，２，４，４−テトラメチル−１，３−シクロブタンジオール残基が３０〜７０モル％のシス−２，２，４，４−テトラメチル−１，３−シクロブタンジオール残基と３０〜７０モル％のトランス−２，２，４，４−テトラメチル−１，３−シクロブタンジオール残基を含む混合物である態様１に記載の組成物。
態様３８．前記２，２，４，４−テトラメチル−１，３−シクロブタンジオール残基が４０〜６０モル％のシス−２，２，４，４−テトラメチル−１，３−シクロブタンジオール残基と４０〜６０モル％のトランス−２，２，４，４−テトラメチル−１，３−シクロブタンジオール残基を含む混合物である態様１に記載の組成物。
態様３９．前記ポリエステル組成物が、ナイロン；他のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド、例えばポリ（２，６−ジメチルフェニレンオキシド）；若しくはポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）；又はそれらの混合物の少なくとも１つから選ばれた少なくとも１種のポリマーを含む態様１に記載の組成物。
態様４０．前記ポリエステル組成物が少なくとも１種のポリカーボネートを含む態様１に記載の組成物。
態様４１．前記ポリエステルがポリエステル用の少なくとも１種の分岐剤の残基を含む態様１に記載の組成物。
態様４２．前記ポリエステルが少なくとも１種の分岐剤の残基を、酸又はグリコール残基の総モル百分率に基づき、０．０１〜１０重量％の量で含む態様１に記載の組成物。
態様４３．前記ポリエステルの溶融粘度が、回転メルトレオメーターで２９０℃において１ラジアン／秒で測定した場合に、３０，０００ポアズ未満である態様１に記載の組成物。
態様４４．前記ポリエステルが１７０℃において５分より長い半結晶化時間を有する態様１に記載の組成物。
態様４５．前記ポリエステルが１７０℃において１，０００分より長い半結晶化時間を有する態様１に記載の組成物。
態様４６．前記ポリエステルが１７０℃において１０，０００分より長い半結晶化時間を有する態様１に記載の組成物。
態様４７．前記ポリエステル組成物が２３℃において１．２ｇ／ｍｌ未満の密度を有する態様１に記載の組成物。
態様４８．前記ポリエステル組成物が少なくとも１種の熱安定剤又はその反応生成物を含む態様１に記載の組成物。
態様４９．ＡＳＴＭ  Ｄ−１９２５による前記ポリエステルの黄色度指数が５０未満である態様１に記載の組成物。
態様５０．前記ポリエステルが、ＡＳＴＭ  Ｄ２５６に従って２３℃においてノッチ１０ｍｉｌで厚さ１／８インチのバーで測定した場合に、少なくとも３ｆｔ−ｌｂｓ／ｉｎのノッチ付きアイゾッド衝撃強度を有する態様１に記載の組成物。
態様５１．前記ポリエステルが、ＡＳＴＭ  Ｄ２５６に従って２３℃においてノッチ１０ｍｉｌで厚さ１／８インチのバーで測定した場合に、少なくとも１０ｆｔ−ｌｂｓ／ｉｎのノッチ付きアイゾッド衝撃強度を有する態様１に記載の組成物。
態様５２．前記ポリエステルが錫化合物又はその反応生成物を含む少なくとも１種の触媒の残基を含む態様１に記載の組成物。
態様５３．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜２００℃のＴｇを有するポリエステル組成物。
態様５４．（Ｉ）（ａ）ｉ）テレフタル酸、そのエステル又はそれらの混合物７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも1種の分岐剤の残基
を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有するポリエステル組成物。
態様５５．前記ポリエステルのインヘレント粘度が０．４０〜１．２ｄＬ／ｇである態様１、５３又は５４に記載の組成物。
態様５６．前記ポリエステルのインヘレント粘度が０．４０〜１．１ｄＬ／ｇである態様１、５３又は５４に記載の組成物。
態様５７．前記ポリエステルのインヘレント粘度が０．４０〜１ｄＬ／ｇである態様１、５３又は５４に記載の組成物。
態様５８．前記ポリエステルのインヘレント粘度が０．４０〜０．９ｄＬ／ｇである態様１、５３又は５４に記載の組成物。
態様５９．前記ポリエステルのインヘレント粘度が０．４０〜０．８ｄＬ／ｇである態様１、５３又は５４に記載の組成物。
態様６０．前記ポリエステルのインヘレント粘度が０．５０〜１．２ｄＬ／ｇである態様１、５３又は５４に記載の組成物。
態様６１．前記ポリエステルのインヘレント粘度が０．５０〜１．１ｄＬ／ｇである態様１、５３又は５４に記載の組成物。
態様６２．前記ポリエステルのインヘレント粘度が０．５０〜１ｄＬ／ｇである態様１、５３又は５４に記載の組成物。
態様６３．前記ポリエステルのインヘレント粘度が０．５０〜０．９ｄＬ／ｇである態様１、５３又は５４に記載の組成物。
態様６４．前記ポリエステルのインヘレント粘度が０．５０〜０．８ｄＬ／ｇである態様１、５３又は５４に記載の組成物。
態様６５．前記ポリエステルのインヘレント粘度が０．６０〜０．７２ｄＬ／ｇである態様１、５３又は５４に記載の組成物。
態様６６．前記ポリエステルのインヘレント粘度が０．７６ｄＬ／ｇ超〜１．２ｄＬ／ｇである態様１、５３又は５４に記載の組成物。
態様６７．（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の熱安定剤又はその反応生成物
を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有するポリエステル組成物。
態様６８．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１４８℃超〜２００℃以下のＴｇを有するポリエステル組成物。
態様６９．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基５０モル％超〜９９モル％以下；及び
ｉｉ）１，４−シクロヘキサンジメタノール残基１モル％〜５０モル％未満
を含むグリコール成分
（ここでジカルボン酸成分の総モル％は１００モル％であり、グリコール成分の総モル％は１００モル％である）
を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０１．２ｄＬ／ｇであり；且つ前記ポリエステルが１１０〜２００℃のＴｇを有するポリエステル組成物。
態様７０．前記ポリエステルが１２０〜１５０℃のＴｇを有する態様６７に記載の組成物。
態様７１．前記ポリエステルが１３０〜１４５℃のＴｇを有する態様６７に記載の組成物。
態様７２．前記インヘレント粘度が０．６０〜０．７５ｄＬ／ｇである態様６７に記載の組成物。
態様７３．前記インヘレント粘度が０．６０〜０．７２ｄＬ／ｇである態様６７に記載の組成物。
態様７４．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも1種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．７６ｄＬ／ｇ超〜１．２ｄＬ／ｇであり；且つ前記ポリエステルが１１０〜２００℃のＴｇを有するポリエステル組成物。
態様７５．前記ポリエステルが非晶質である態様１に記載のポリエステル組成物。
態様７６．態様１に記載のポリエステル組成物を含んでなる製造品。
態様７７．態様１に記載のポリエステル組成物を含んでなるフィルム又はシート。
態様７８．態様１に記載のポリエステル組成物を含んでなる液晶ディスプレイフィルム。
態様７９．拡散シートを含む態様７８に記載の液晶ディスプレイフィルム。
態様８０．補償フィルムを含む態様７８に記載の液晶ディスプレイフィルム。
態様８１．保護フィルムを含む態様７８に記載の液晶ディスプレイフィルム。
態様８２．前記製造品が押出ブロー成形によって形成される態様７６に記載の製造品。
態様８３．前記製造品が押出延伸ブロー成形によって形成される態様７６に記載の製造品。
態様８４．前記製造品が射出成形によって形成される態様７６に記載の製造品。
態様８５．前記製造品が射出延伸ブロー成形によって形成される態様７６に記載の製造品。
態様８６．態様１に記載のポリエステル組成物を含んでなるフィルム又はシート。
態様８７．前記フィルム又はシートが押出又はカレンダリングによって製造される態様８６に記載のフィルム又はシート。
態様８８．態様１に記載のポリエステル組成物を含んでなる射出成形品。
態様８９．（ａ）態様１に記載の少なくとも１種のポリエステル５〜９５重量％；及び
（ｂ）少なくとも１種のポリマー成分５〜９５重量％
を含んでなるブレンド。
態様９０．前記の少なくとも１種のポリマー成分がナイロン；態様１に記載のポリエステル以外のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド、例えばポリ（２，６−ジメチルフェニレンオキシド）；若しくはポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）の少なくとも１種から選ばれる態様８９に記載のブレンド。